(57)【特許請求の範囲】
【請求項１】
坪量１０〜４０ｇ／ｍ2 の天然パルプ抄造紙を裁断して成る幅１．５〜１５ｍｍの紙テープを加撚した平均撚数が７０〜４００回／ｍであり、内部に隙間（１４・１９）を有する加撚紙糸（１１）によって構成され、水系樹脂組成物（１３）が加撚紙糸（１１）に付与されて加撚紙糸（１１）の内部の隙間（１４・１９）に含浸・固着していて、
この隙間（１４・１９）が、加撚された紙テープが幅方向に２つ折りになって重なり合う表裏の紙面間の内部隙間（１４）と、加撚された紙テープの長さ方向に続く縦皺に沿った外部溝隙間（１９）であり、加撚紙糸（１１）の周面において隣り合う外部溝隙間（１９）と外部溝隙間（１９）の間が平坦な面である紙製織編布帛。
【請求項２】
水系樹脂組成物（１３）が着色成分を含有している前掲請求項１に記載の紙製織編布帛。
【請求項３】
水系樹脂組成物（１３）が水溶性難燃剤を含有している前掲請求項１と２の何れかに記載の紙製織編布帛。
【請求項４】
水溶性難燃剤がリン酸グアニジンである前掲請求項３に記載の紙製織編布帛。
【請求項５】
水系樹脂組成物（１３）に含有された水溶性難燃剤が隙間（１４・１９）に介在する前掲請求項３と４の何れかに記載の紙製織編布帛。
【発明の詳細な説明】
【技術分野】
【０００１】
本発明は、紙を裁断して成る紙テープを加撚した加撚紙糸によって構成される紙製織編布帛に関するものである。
【背景技術】
【０００２】
植物から採取される天然パルプ（植物短繊維）を原料とする天然パルプ抄造紙は、水に濡れて破れ易い。従って、天然パルプ抄造紙に成る紙糸を用いた紙布も水に弱いものと考えられている。そのため、ポリエステル繊維やアクリル繊維等の多種多様な合成繊維を安価に入手することが出来る現代においては、天然パルプ抄造紙を用いた紙布は殆ど実用されていない。
【０００３】
しかし、紙糸や紙布に耐水性を付与するための研究は、今もなお続けられている。その紙糸や紙布に耐水性を付与して強度アップを図る手段としては、天然パルプ抄造紙の抄造時の原料である天然パルプに耐水性バインダー、例えば、エポキシ化ポリアミド樹脂を添加する樹脂添加抄造法（例えば、特許文献１、２、３参照）、および、補強糸条を紙糸に捲撚被覆、或いは、紙糸を補強糸条に捲撚被覆する捲撚被覆法（例えば、特許文献４、５、６参照）が知られている。
【０００４】
【特許文献１】特開平０８−０６０４７３号公報（特許第２９９４２０９号）
【特許文献２】特開平０９−１８８９２８号公報（特許第３４３２６８９号）
【特許文献３】特開２００１−２００４４１号公報
【特許文献４】実公昭１５−０１５４０６号公報
【特許文献５】特開２００２−１９４６４２号公報
【特許文献６】特開２００２−１９４６６７号公報
【発明の開示】
【発明が解決しようとする課題】
【０００５】
樹脂添加抄造法と捲撚被覆法の何れの方法においても、得られる紙糸は、プラスチック・モノフィラメント調であって吸湿性を欠き、天然パルプ抄造紙固有の感触・風合いを喪失している。
【０００６】
荷造りや梱包に使用される太い紙紐も知られている。しかし、太い紙紐を使用したのでは、カーテン地、壁装内装材、表装材等に適した可撓な紙製織編布帛は得られない。第一、荷造り紐は、太く剛直なので編機には適用することが出来ない。
【０００７】
そこで本発明は、天然パルプ抄造紙に成る紙糸を使用して耐水性に優れ、可撓性に富み、而も、天然パルプ抄造紙固有の感触・風合いを保持し、ロールスクリーンやパネルカーテン等のカーテン地、壁装内装材、表装材等に適した紙製織編布帛を得ることを目的とする。
【課題を解決するための手段】
【０００８】
本発明に係る紙製織編布帛は、坪量１０〜４０ｇ／ｍ2 の天然パルプ抄造紙を裁断して成る幅１．５〜１５ｍｍの紙テープを加撚した平均撚数が７０〜４００回／ｍであり、内部に隙間１４・１９を有する加撚紙糸１１によって構成され、水系樹脂組成物１３が加撚紙糸１１に付与されて加撚紙糸１１の内部の隙間１４・１９に含浸・固着していて、この隙間１４・１９が、加撚された紙テープが幅方向に２つ折りになって重なり合う表裏の紙面間の内部隙間１４と、加撚された紙テープの長さ方向に続く縦皺に沿った外部溝隙間１９であり、加撚紙糸１１の周面において隣り合う外部溝隙間１９と外部溝隙間１９の間が平坦な面であることを第１の特徴とする。
【０００９】
本発明に係る紙製織編布帛の第２の特徴は、上記第１の特徴に加えて、水系樹脂組成物１３が着色成分を含有している点にある。
【００１０】
本発明に係る紙製織編布帛の第３の特徴は、上記第１と第２の何れかの特徴に加えて、水系樹脂組成物１３が水溶性難燃剤を含有している点にある。
【００１１】
本発明に係る紙製織編布帛の第４の特徴は、上記第３の特徴に加えて、水溶性難燃剤がリン酸グアニジンである点にある。
【００１２】
本発明に係る紙製織編布帛の第５の特徴は、上記第３と第４の何れかの特徴に加えて、水系樹脂組成物１３に含有された水溶性難燃剤が隙間１４・１９に介在する点にある。
【発明の効果】
【００１３】
坪量４０ｇ／ｍ2 の天然パルプ抄造紙の厚みは概して５０μｍ以下であり、幅が１．５ｍｍの紙テープでは、その断面の扁平率は３０となる。従って、本発明において使用する坪量１０〜４０ｇ／ｍ2 の天然パルプ抄造紙を裁断して成る幅１．５〜１５ｍｍの紙テープの断面の扁平率は３０以上となる。
そのように薄く扁平な紙テープを加撚し始めると、その撚数に応じた数箇所で紙テープが捩じれ、その捩じれた箇所では紙テープが幅方向に２つ折りになって重なり、その重なり合う表裏の紙面間に隙間１４が発生する。
加撚し続けると、紙テープの全長に亙って略均等に捩じれが発生し、紙テープ全体が２重折りになり、表裏の紙面間に内部隙間１４が紙テープの全長に亙って発生する。
更に加撚し続けると、所々に撚目２０が細かく発生し、幅方向に紙テープが絞り込まれ、扁平断面の紙テープから円形断面の紙糸に変形する。
そのように絞り込まれて幅を縮めると、紙糸の長さ方向に続く縦皺が発生し、その縦皺の数に応じて紙糸の内部隙間１４が細かく分かれ、同時に、縦皺に沿って外部に溝（１９）が発生し、その外部溝隙間１９が撚目２０となって紙糸の周面に細かく現われる。
【００１４】
こうして発生する内部隙間１４や外部溝隙間１９は、撚数が増えるにつれて狭まり、隙間１４・１９において向き合う紙面と紙面が強固に密着し、遂には閉鎖されてしまう。
その閉鎖された状態では、水系樹脂組成物や染液等の流動性組成物や液体が、紙糸内部に滲み込まず、紙糸の周面にだけ付着し、紙糸の周面だけが濡れて膨潤する。
そして、膨潤した紙糸の周面は止水層となり、水系樹脂組成物や染液等は益々紙糸内部に滲み込み難くなる。
この点、加撚前の紙テープには内部隙間１４や外部溝隙間１９がないので、粘性のない液体は、紙テープを構成している天然パルプ繊維間の微細な隙間や繊維内部に吸収されるとしても、樹脂粒子が細かく分散して粘性を帯びた水系樹脂組成物では、その樹脂粒子が紙テープに吸収されることはなく、濾紙に濾し分けられるように紙テープの外面に付着するだけとなる。
本発明の加撚紙糸１１は、坪量１０〜４０ｇ／ｍ2 の天然パルプ抄造紙を裁断して成る幅１．５〜１５ｍｍの紙テープを加撚したものであり、その内外に内部隙間１４や外部溝隙間１９が形成されており、その撚数が７０〜４００回／ｍと比較的少ないので内部隙間１４や外部溝隙間１９は閉鎖されることなく介在し、その紙面と紙面に挟まれた内部隙間１４や外部溝隙間１９に毛細管現象が起きる。
【００１５】
このため、本発明の加撚紙糸１１では、水系樹脂組成物１３が粘性を帯びていても、内部隙間１４や外部溝隙間１９に浸入して固着し、その固着した水系樹脂組成物１３によって加撚紙糸１１に耐水性が付与される。
その水系樹脂組成物１３が着色成分を含有していれば、天然パルプ抄造紙の坪量が１０〜４０ｇ／ｍ2 なので内部隙間１４や外部溝隙間１９に固着した着色成分の色彩が滲み出て加撚紙糸１１が着色され、難燃剤や消臭剤、芳香剤、抗菌剤、害虫忌避剤、紫外線吸収剤、赤外線吸収剤等の機能性物質を含有していれば、それらの物質の機能性が加撚紙糸１１に付与される。
その着色成分や機能性物質は、外部からは擦り取ることの出来ない内部隙間１４や外部溝隙間１９に固着しているので、耐水性を有し、耐久性が高く、変褪色することなく、機能性に優れた紙製織編布帛が得られる。
【００１６】
加撚紙糸１１の周面、即ち、隣り合う撚目２０と撚目２０の間は、水系樹脂組成物１３が垂れ落ち易い平坦な平面になっている。
このため、加撚紙糸１１の周面には、その周面が湿潤する程度の水系樹脂組成物１３しか固着せず、その垂れ落ちることなく僅かに固着した水系樹脂組成物１３によって極薄皮膜が形成される。
そして、内部隙間１４や外部溝隙間１９に水系樹脂組成物１３が固着しているのであれば、その固着した水系樹脂組成物１３によって所要の物性や機能性が加撚紙糸１１に付与されることになるので、水系樹脂組成物１３を増粘して加撚紙糸１１の周面に厚く固着させる必要はなく、却って水系樹脂組成物１３を増粘すれば、毛細管現象による内部隙間１４や外部溝隙間１９への浸入効果は薄れる。
そのように、水系樹脂組成物１３を増粘する必要がないので、水系樹脂組成物１３は、加撚紙糸１１の周面に極薄皮膜を形成する。
【００１７】
そのように水系樹脂組成物１３を付与し易く、その付与する水系樹脂組成物１３が肌身に直接触れることのない内部隙間１４や外部溝隙間１９に吸着保持されるので、水系樹脂組成物１３によって天然パルプ抄造紙固有の感触・風合いが損なわれることがなく、耐水性や難燃性等の所要の物性や機能性を付与することの出来る紙製織編布帛が得られる。
【００１８】
本発明において、撚数を７０回／ｍ以上とするのは、加撚する紙テープの全長にわたって撚目２０が発生して内部隙間１４が形成するためである。
撚数を４００回／ｍ以下とするのは、内部隙間１４が閉鎖されることなく介在し、紙テープの全長にわたって毛細管現象が起きるようにするためである。
それと共に、坪量が１０〜４０ｇ／ｍ2 であり、幅が１．５ｍｍであり、断面の扁平率が３０以下の紙テープを、撚数が７０〜２００回／ｍとなる範囲において加撚するとき、紙テープの全長に亙って撚目２０が均等には発生せず、紙テープが捩じれて２つ折りになって撚目２０のピッチの長い撚数の粗い平坦なテープ状の太い甘撚部２２と、紙テープが絞り込まれて実撚紡績糸の如く円形断面形状に変形した撚目２０のピッチの長い撚数の緻密な細い強撚部２１とがランダムに発生し、加撚紙糸は、スラブヤーンやネップヤーン等の意匠撚糸や絣糸の如き観を呈する。
【００１９】
従って、本発明に係る紙製織編布帛は、そのように甘撚部２２と強撚部２１の外観上の相違によって絣調地模様を有し、デザイン的にも付加価値が高く、又、扁平断面形状を維持していて太く見える甘撚部２２が、円形断面形状に変形していて細く見える強撚部２１と繊度が同じであり、而も、甘撚部２２が、２つ折り重なった扁平断面形状を成すので、強撚部２１に比して曲折し易く、紙製織編布帛全体として可撓性に富み、且つ又、加撚紙糸は、木綿繊維や麻繊維等の植物繊維糸条と同様に植物繊維である天然パルプを素材原料としていても、その植物繊維（天然パルプ）の長さ方向が一定方向に揃えられていないので、吸湿膨潤するとしても伸縮変化することがなく、寸法安定性に優れているので、ロールスクリーンやパネルカーテン等のカーテン地に好適なものとなる。
【００２０】
そして、扁平断面形状を維持していて太く見える甘撚部２２は、円形断面形状に変形していて細く見える強撚部２１に比して厚紙や台紙、裏打紙等の基材との接触面積が広くなるので、それらの基材に接着し易く、本発明に係る紙製織編布帛は、それを基材に貼り合わせて使用される壁装内装材、表装材等に好適なものとなる。
特に、本発明に係る紙製織編布帛を裏打紙に貼り合わせて壁装内装材や表装材等として使用するときは、壁面下地等に貼り合わせるために裏面に水系接着剤を塗工しても、紙製織編布帛と裏打紙が共に吸湿して膨潤し易い天然パルプを素材原料としているので、それらの湿潤膨潤差に起因する伸縮差は発生せず、従って、その伸縮差に起因する端縁での反り上がり（カール）が発生せず、平坦に拡布された状態を維持するので、施工し易い壁装内装材や表装材等が得られる。
【００２１】
又、加撚紙糸は、木綿繊維や麻繊維等の植物繊維糸条に比して着色剤、難燃剤や消臭剤、芳香剤、抗菌剤、害虫忌避剤、紫外線吸収剤、赤外線吸収剤等の機能性物質が吸着し易く、特に、難燃剤を付与したものでは、火炎に接して紙糸が炭化し、炭素繊維と同様の不燃物に変化するので、不燃カーテンや不燃壁装内装材を得る上で、本発明は頗る好都合である。
【００２２】
このように、本発明によると、天然パルプ抄造紙固有の感触・風合いを保持し、甘撚部２２と強撚部２１の外観上の相違による絣調地模様が描出されてデザイン的にも付加価値が高く、ロールスクリーンやパネルカーテン等のカーテン地、壁装内装材、表装材等に適した紙糸に成る紙製織編布帛を得ることが出来る。
【発明を実施するための最良の形態】
【００２３】
本発明において「紙製織編布帛」とは、織布と編布の総称であり、その編布には緯編布と経編布が含まれる。加撚紙糸は、紙製織編布帛を構成する全ての糸条に適用することが望ましいが、織布では、通常の繊維糸条を経糸に用い、緯糸にだけ紙糸を用い、又、経編布では、ニードルループを形成しない挿入糸にだけ紙糸を用いることが出来る。
そのように加撚紙糸を通常の紡績糸やマルチフィラメント糸等の繊維糸条と併用する場合、加撚紙糸の繊度を繊維糸条よりも太くし、天然パルプ抄造紙固有の感触・風合いが繊維糸条によって損なわれないようにする。
【００２４】
加撚紙糸には、坪量１０〜２０ｇ／ｍ2 の極薄抄造紙、好ましくは和紙を用い、その紙テープの幅は２〜１０ｍｍ、好ましくは２〜５ｍｍにするとよい。
そのように紙テープの幅を細くすると、加撚紙糸に発生する内部隙間１４や外部溝隙間１９も細かくなって押し潰され難くなるので好都合である。
強撚部２１の撚数（Ｈ）と甘撚部２２の撚数（Ｌ）とは、それぞれ加撚紙糸の長さ２ｃｍの部分での撚数を測定して比較し、強撚部２１の撚数（Ｈ）が甘撚部２２の撚数（Ｌ）の３倍以上、好ましくは５倍以上になるように、加撚紙糸１１の平均撚数を設定する。
撚数が増えるにつれて、撚目２０と撚目２０の間のピッチが平均化され、紙テープが絞り込まれて実撚紡績糸の如く円形断面形状に変形し、強撚部２１と甘撚部２２との差異が少なくなる。
従って、強撚部２１と甘撚部２２との差異が明確な加撚紙糸１１を得るためには、その平均撚数を１００回／ｍ以下に設定し、坪量１５ｇ／ｍ2 前後の極薄抄造紙を使用し、その紙テープの幅を２〜５ｍｍに設定することが推奨される。
強撚部２１と甘撚部２２との差異がなく、撚目２０と撚目２０の間のピッチが平均化された加撚紙糸１１を使用する場合には、その平均撚数を１５０〜４００回／ｍに、好ましくは２００〜３００回／ｍに設定する。
【００２５】
坪量１５ｇ／ｍ2 前後の極薄抄造紙を使用した幅２ｍｍの紙テープ、幅４ｍｍの紙テープ、幅１０ｍｍの紙テープに成る加撚紙糸の繊度は、それぞれ概して３００ｄｔｅｘ、６００ｄｔｅｘ、１５００ｄｔｅｘとなる。
坪量４０ｇ／ｍ2 前後の極薄抄造紙を使用した幅２ｍｍの紙テープ、幅４ｍｍの紙テープ、幅１０ｍｍの紙テープに成る加撚紙糸の繊度は、それぞれ概して８００ｄｔｅｘ、１６００ｄｔｅｘ、４０００ｄｔｅｘとなる。
繊度が５０００ｄｔｅｘを超える太手の加撚紙糸を使用すると、紙製織編布帛の可撓性が損なわれ、カーテン地や壁装内装材、表装材等に好適な紙製織編布帛は得難い。
しかし、紙製織編布帛のデザイン構成の都合上、５０００ｄｔｅｘを超える太手の紙糸を必要とする場合もある。
そのような場合には、５０００ｄｔｅｘを超える太手の加撚紙糸ではなく、２０００ｄｔｅｘ未満の加撚紙糸、好ましくは１０００ｄｔｅｘ未満の加撚紙糸、例えば坪量１５ｇ／ｍ2 前後の極薄抄造紙を使用した幅４ｍｍの紙テープに成る６００ｄｔｅｘ前後の加撚紙糸に成るリリーヤーン２３、例えば、６００ｄｔｅｘ前後の加撚紙糸を経編機によって鎖編に編成した経編リリーヤーン、或いは、６００ｄｔｅｘ前後の複数本の加撚紙糸を組み上げた組紐リリーヤーンを使用することが推奨される。
【００２６】
加撚紙糸に付与する水系樹脂組成物１３には、酢酸ビニル樹脂エマルジョン、エチレン・酢酸ビニル共重合体エマルジョン、エチレン・酢酸ビニル・塩化ビニル三元共重合体エマルジョン、酢酸ビニル・アクリル酸共重合体エマルジョン等の酢酸ビニル系エマルジョン樹脂が使用されるが、耐水性の点では変性酢酸ビニル・アクリル共重合体エマルジョンかエチレン・酢酸ビニル・塩化ビニル三元共重合体エマルジョンを用いることが望ましく、更に好ましくは、加撚紙糸に硬い紙質の感触を付与する上ではエチレン・酢酸ビニル・塩化ビニル三元共重合体エマルジョンを用いる。
着色成分を含む水系樹脂組成物１３としては、アマニ油と松ヤニを出発原料とするテルペン樹脂に顔料を配合したステイン塗料のように乾性塗膜を形成する水性塗料を使用するとよい。
着色成分を含む水系樹脂組成物１３としては柿渋を使用することが出来、その場合、着色成分は媒染剤によって発色処理される。
着色成分は、染料、顔料、柿渋等の樹液の何れであってもよい。
【００２７】
水系樹脂組成物１３の加撚紙糸への付与量（乾燥質量）は、加撚紙糸の質量以下にする。即ち、目付が１００ｇ／ｍ2 の紙製織編布帛に対する水系樹脂組成物１３の付与量（乾燥質量）は、１００ｇ／ｍ2 以下、好ましくは７０〜９５ｇ／ｍ2 にする。
【００２８】
水系樹脂組成物１３は、加撚紙糸の原料である天然パルプ抄造紙や紙テープにではなく、加撚された加撚紙糸それ自体に直接付与される。
何故なら、天然パルプ抄造紙や紙テープに付与したのでは、水系樹脂組成物１３を吸着保持させるために内部隙間１４や外部溝隙間１９を加撚紙糸に設ける意味がなくなるからである。
水系樹脂組成物１３は、紙製織編布帛を構成する前の加撚紙糸に付与してもよく、又、紙製織編布帛を構成している加撚紙糸、つまり紙製織編布帛に付与してもよい。
しかし、紙製織編布帛に付与するときは、その織編目において交絡する加撚紙糸と加撚紙糸の間が水系樹脂組成物１３によって接着固定され、紙製織編布帛の寸法・形状安定性が高まる。
【００２９】
加撚紙糸を不燃化するために水系樹脂組成物１３に配合する難燃剤としては、ポリリン酸アンモニウム、硫酸アンモニウム、リン酸グアニジンが好適に使用される。
特に、水系樹脂組成物１３にエチレン・酢酸ビニル・塩化ビニル三元共重合体エマルジョンを使用する場合には、リン酸グアニジンを難燃剤として配合することが望ましい。
紙製織編布帛の不燃化のためには、織密度や編密度を粗くして紙製織編布帛の目付を１２０ｇ／ｍ2 以下に、好ましくは９０〜１００ｇ／ｍ2 にし、紙製織編布帛に対するリン酸グアニジンの付着量が２０〜３０ｇ／ｍ2 になるようにすることが望ましい。
【００３０】
本発明では、難燃剤が直接火炎に触れない内部隙間１４や外部溝隙間１９に水系樹脂組成物１３と共に介在するので、火炎に接して直ちに分解して不燃性ガスを放出するようなことはなく、不燃性ガスを徐々に放出することになる。
そのように、不燃性ガスを徐々に放出する過程において、加撚紙糸は、高温加熱されて炭化し、炭素繊維と同様の不燃性炭化物となり、完全に灰燼となって消失することがなく、その不燃性炭化物として生じる残渣分だけ可燃分解ガスの発生が抑えられる。
即ち、火炎にあって紙製織編布帛が分解ガスとなって消失することがなく、炭素繊維に成る不燃性織編布帛としての形骸を留めることになる。
そのように防炎性能の高い紙製織編布帛が得られるので、高い防炎性能の求められる自動車、列車、航空機等のカーテン地や壁装内装材に、本発明の紙製織編布帛は特に好適である。
【００３１】
紙製織編布帛にはエンボス加工を施すことが出来る。
そのエンボスは、紙製織編布帛の片面の一部が他の片面に押し出されるように施す必要はなく、紙糸１１の内部隙間１４や外部溝隙間１９が押し潰されて変形する程度の所謂ペーパーエンボスでよい。
何故なら、加撚紙糸は、繊維糸条と異なって粘弾性を有せず、略完全に塑性変形し、経時的に原形を弾性回復することはない。
そして、エンボス付形された押圧箇所では、撚目（撚山）が押し潰されて平滑面となり、撚目（撚山）による細かい起伏や凹凸のある非押圧箇所との表面光沢の差によって鮮明に看取されるからである。
従って、ジャカードやドビー等の柄出し装置によって図柄模様を描出することなく、エンボス加工によって簡便且つ効率的に図柄模様を描出することが出来る点でも、本発明に係る紙製織編布帛は実用的である。
【図面の簡単な説明】
【００３２】
【図１】本発明に係る紙製織編布帛の斜視図であり、一部を円で囲んで拡大して図示している。
【図２】本発明に係る加撚紙糸の斜視図である。
【符号の説明】
【００３３】
１１：紙糸
１２：織編目
１３：水系樹脂組成物
１４：内部隙間
１９：外部溝隙間
２０：撚目
２１：強撚部
２２：甘撚部
２３：リリーヤーン
【図１】
0005204999.tif 000002
【図２】
0005204999.tif 000003